(57)【要約】【課題】優れた物性を示す低分子量オレフィン共重合体、およびそれらの製造方法、用途を提供すること。【解決手段】片末端に酸素含有基、窒素含有基、ホウ素含有基、イオウ含有基、リン含有基、ケイ素含有基、ゲルマニウム含有基、ハロゲン含有基またはスズ含有基を有する低分子量オレフィン重合体であって、（ｉ）片末端に不飽和結合を有する低分子量エチレン系共重合体（Ａ）の、ビニルまたはビニリデン基を、エポキシ化剤、スルホン化剤、無水マレイン酸、ヒドロホウ素化剤、ジイソブチルアルミニウムヒドリド、シリル化剤、ハロゲン化剤から選ばれる少なくとも１種の化合物で処理することによって製造され、（ｉｉ）前記低分子量エチレン系共重合体（Ａ）が、エチレンと炭素数３〜１０のα−オレフィンを重合することによって得られる融点を示さない非晶性重合体であることを特徴とする非晶性の低分子量オレフィン重合体。【選択図】  なし。【特許請求の範囲】
【請求項１】
片末端に酸素含有基、窒素含有基、ホウ素含有基、イオウ含有基、リン含有基、ケイ素含有基、ゲルマニウム含有基、ハロゲン含有基またはスズ含有基を有する低分子量オレフィン重合体であって、
（ｉ）片末端に不飽和結合を有する低分子量エチレン系共重合体（Ａ）の、ビニルまたはビニリデン基を、エポキシ化剤、スルホン化剤、無水マレイン酸、ヒドロホウ素化剤、ジイソブチルアルミニウムヒドリド、シリル化剤、ハロゲン化剤から選ばれる少なくとも１種の化合物で処理することによって製造され、
（ｉｉ）前記低分子量エチレン系共重合体（Ａ）が、エチレンと炭素数３〜１０のα−オレフィンを重合することによって得られる融点を示さない非晶性重合体であることを特徴とする非晶性の低分子量オレフィン重合体。
【請求項２】
低分子量エチレン系共重合体（Ａ）が、
ａ）  エチレン単位が３０〜８０ｍｏｌ％、炭素数３〜１０のα−オレフィン単位が２０〜７０ｍｏｌ％の範囲にあり、ＤＳＣ測定によってＴｍを示さず、
ｂ） ゲルパーミエーション（ＧＰＣ）で測定した分子量分布が、１．１≦（Ｍｗ／Ｍｎ）≦３．０、分子量（Ｍｗ）が  ５００≦Ｍｗ≦１００００であり、
ｃ）  ＩＲで測定した１０００炭素あたりのビニル型不飽和結合の個数（Ｌ）とビニリデン型不飽和結合の個数（Ｍ）、ビニレン型不飽和結合の個数（Ｎ）の間に、以下の関係式（Ｅｑ−１）および（Ｅｑ−２）が成立することを特徴とする請求項１に記載の低分子量オレフィン重合体。
【数１】
2004359862.tif 000012
【請求項３】
請求項１または２に記載の低分子量オレフィン重合体を含む潤滑油添加剤、および樹脂組成物
【発明の詳細な説明】
【０００１】
【発明の属する技術分野】
本発明は、低分子量オレフィン重合体、及び用途に関する。
【０００２】
【従来の技術】
ギヤ油、エンジン油等の潤滑油としては、従来から、鉱油あるいはポリ−α−オレフィン、低分子量エチレン・α−オレフィン共重合体等の合成物等が知られており、さらに、潤滑油の粘度／温度特性を高めるためにエチレン・α−オレフィン共重合体あるいはポリメタクリレート等の粘度指数向上剤を添加した潤滑油組成物が知られている。このような潤滑油組成物としては、粘度特性、特に低温流動性に優れるとともに剪断安定性、熱安定性、酸化安定性に優れていることが求められている。
また、エンジン油、ギヤ油、グリース、金属加工油等の潤滑油には性能を高めるために各種の添加剤が使用されているが、これらの添加剤の多くは極性化合物であり、上記のような非極性基油に対する親和性は低い。このため基油へ溶解せず、添加量が制限される、もしくは添加効果が低下するといった問題が生じていた。特に近年では潤滑油への要求性能が高まり、使用される基油が鉱油から、より極性の低い合成油への代替が進み、上記の問題点がより明瞭になってきている。従って、無極性基油に対するこれらの極性添加剤の相溶化剤が求められている。
【０００３】
また、プラスチックの分野においては、摩擦摩耗特性（摺動性）を高めるためにエチレン・α−オレフィン共重合体やα−オレフィンオリゴマーのような合成潤滑油を樹脂中に配合することが行われている。しかし、この場合に使用される樹脂としてはポリアセタール、ポリアミド、ポリエステルといった極性樹脂が多く、上記のような無極性の合成潤滑油は相溶性が悪く、強度の低下、表面剥離の発生といった問題が生じている。このため、極性樹脂中における非極性潤滑油の分散性を高める相溶化剤が強く求められている。
上記のような潤滑油もしくは添加剤として使用されるエチレン・α−オレフィン共重合体の製造方法としては従来、特公平２−１１６３号および特公平２−７９９８号に記載されているようなバナジウム化合物と有機アルミニウム化合物とからなるバナジウム系触媒、特開昭６１−２２１２０７号、特公平７−１２１９６９号に記載されているようなジルコノセンなどのメタロセン化合物と有機アルミニウムオキシ化合物（アルミノキサン）からなる触媒系を用いる方法が知られている。これらの方法により得られるエチレン・α−オレフィン共重合体は分子末端に不飽和結合を有しており、変性による官能基の付与を行うことができるといった特徴を有している。しかしながら、その不飽和末端は、ビニリデン基が多く、変性できる反応に限りがあった。また、液状物となるような低分子量体を製造するためには分子量調整剤として大量の水素ガスを使用する必要があり、重合収率の低下や変性反応における活性点となる分子末端の不飽和結合の多くが水添されて消失するといった問題点があった。
【０００４】
近年、新しいオレフィン重合触媒として、特開平１１−３１５１０９号は、サリチルアルドイミン配位子を有する遷移金属化合物が記載され、この錯体は高いオレフィン重合活性を示すことが記載されている。さらに特開２００１−２７３１号、ＥＰ−１０４３３４１号、特開２００３−０７３４１２号において、該遷移金属化合物を用いる事によって製造できる、新規な片末端に二重結合を含有する低分子量エチレン系重合体、末端二重結合の変性体、及びそれらの用途について記載されている。において、該遷移金属化合物を用いる事によって製造できる、新規な片末端に二重結合を含有する低分子量エチレン系重合体、末端二重結合の変性体、及びそれらの用途（トナー用離型剤、顔料分散剤、塩化ビニル樹脂用滑剤）について記載されている。しかしながらこれらの用途においてより高い性能を発揮させる為、及び更に上記に記述した用途に使用する為には、重合体中のα−オレフィン含量を増やして非晶性にし、かつ重合体鎖末端の二重結合中のビニル基含量が高い樹脂末端を変成した重合体が求められていた。
【０００５】
【発明が解決しようとする課題】
本発明は、優れた物性を示す低分子量オレフィン共重合体、およびそれらの製造方法、用途を提供することを目的とする。
【０００６】
【課題を解決するための手段】
本出願人は、上記目的を達成するために鋭意研究を重ねた結果、本発明に到達したものである。以下、本発明の低分子量オレフィン重合体について順次説明する。
【０００７】
本発明の低分子量オレフィン重合体は、片末端に酸素含有基、窒素含有基、ホウ素含有基、イオウ含有基、リン含有基、ケイ素含有基、ゲルマニウム含有基、ハロゲン含有基またはスズ含有基を有し、
（ｉ）片末端に不飽和結合を有する低分子量エチレン系共重合体（Ａ）の、ビニルまたはビニリデン基を、エポキシ化剤、スルホン化剤、無水マレイン酸、ヒドロホウ素化剤、ジイソブチルアルミニウムヒドリド、シリル化剤、ハロゲン化剤から選ばれる少なくとも１種の化合物で処理することによって製造され、
（ｉｉ）前記低分子量エチレン系共重合体（Ａ）が、エチレンと炭素数３〜１０のα−オレフィンを重合することによって得られる融点を示さない非晶性重合体であることを特徴とする。
【０００８】
本発明にかかる低分子量オレフィン重合体は、重合体鎖の片側末端を酸素含有基、窒素含有基、ホウ素含有基、イオウ含有基、リン含有基、ケい素含有基、ゲルマニウム含有基、ハロゲン含有基またはスズ含有基で変成する事ができる。本発明で変成剤として用いるエポキシ化剤としては、蟻酸―過酸化水素（Ｈ２Ｏ２）、ｍ−クロロ安息香酸がある。スルホン化剤としては、硫酸−無水酢酸がある。ヒドロホウ素化剤としては、ジボラン、トリメチルボラン、９−ボランビシクロ［３．３．１］ノナン等がある。有機アルミニウム水素化剤としては、ジイソブチルアルミニウムハイドライドが挙げられる。シリル化剤としてはトリエトキシシリルハイドライド／Ｈ２ＰｔＣｌ２、トリメトキシシリルハイドライド／Ｈ２ＰｔＣｌ２がある。ハロゲン化剤としては、臭化水素、塩化水素、ヨウ化水素等が挙げられる。
これらの変性剤による具体的変成条件（温度、時間、触媒種、触媒量等の詳細条件）については、例えばＤｉｅ  Ｍａｋｒｏｍｏｌｅｃｕｌａｒ  Ｃｈｅｍｉｅ  Ｍａｋｒｏｍｏｌｅｃｕｌａｒ  Ｓｙｍｐｏｓｉａ  ４８／４９，  ３１７−３３２，  １９９１に記載された条件に準拠することが可能である。
【０００９】
本発明で用いられる片末端に不飽和結合を有する低分子量エチレン系共重合体（Ａ）は、エチレンと炭素数３〜１０のα―オレフィンを重合することによって得られ、融点を示さない非晶性重合体である。共重合体のエチレン含量は３０〜８０ｍｏｌ％、好ましくは４０〜８０ｍｏｌ％、より好ましくは５０〜８０ｍｏｌ％であり、α−オレフィン成分は２０〜７０ｍｏｌ％、好ましくは２０〜６０ｍｏｌ％、より好ましくは２０〜５０ｍｏｌ％である。α−オレフィンとしては、例えば、プロピレン、１−ブテン、３−メチル−１−ブテン、１−ペンテン、３−メチル−１−ブテン、１−ヘキセン、４−メチル−１−ペンテン、４−メチル−１−ペンテン、３−メチル−１−ペンテン、１−オクテン、１−デセン等が挙げられ、これらの中の１種又は２種以上が用いられる。この中でも特にプロピレン、１−ブテンが好ましい。
【００１０】
更に本発明で用いられる低分子量エチレン系共重合体（Ａ）は、１０００炭素あたりのビニル型不飽和結合の個数（Ｌ）とビニリデン型不飽和結合の個数（Ｍ）、ビニレン型不飽和結合の個数（Ｎ）はＩＲ分析によって算出され、それらの間に、以下の関係式（Ｅｑ−１）および（Ｅｑ−２）が成立する。
【００１１】
【数２】
2004359862.tif 000002
【００１２】
ＩＲ分析は以下の方法で行われる。
★ＩＲ測定法
市販の赤外分光光度計（日本分光社製：ＤＳ−７０２Ｇ）を使用し、標準試料を用いて、熱圧延法による厚さ０．１５ｃｍから０．２５ｃｍ程度の固体薄膜を作成し、１０００ｃｍ−１より８５０ｃｍ−１の間の赤外線吸収スペクトルを測定する。
★ビニル基数（Ｌ）の測定方法
モデル物質として１−アイコセン（炭素数２０）を使用し、この物質の面外変角振動が９１０ｃｍ−１にあることを確認する。この吸収帯を利用して、１−アイコセンと不飽和結合を含まないポリエチレンを用いて、あらかじめビニル基数が既知のサンプルの吸光度を測定とサンプルの膜厚を測定し、単位厚さ当たりの吸光度を求める。ビニル基数とこの単位膜厚当たりの吸光度の関係を図示すると、ほぼ直線の検量線が得られる。したがって、この検量線を用いて各種サンプルの単位膜厚当たりの吸光度を測定して、この検量線を用いることで、対応するビニル基数が求められる。
★ビニリデン基数（Ｍ）の測定方法
上記ビニル基数に関する検量線と同様の検量線を作成する。この際のモデル物質は、２，５−ジメチル−１，５−ヘキサジエンを用いる。吸収帯は、観測される８９０ｃｍ−１を使用する。
★ビニレン基数（Ｎ）の測定方法
上記ビニル基数に関する検量線と同様の検量線を作成する。この際のモデル物質は、トランス−１，４−ポリブタジエンを用いる。吸収帯は、観測される９６５ｃｍ−１を使用する。
【００１３】
本発明の低分子量エチレン系共重合体（Ａ）ゲルパーミエーションクロマトグラフィー（ＧＰＣ）で測定した分子量分布が、１．１≦（Ｍｗ／Ｍｎ）≦３．０、好ましくは１．４≦（Ｍｗ／Ｍｎ）≦２．８、より好ましくは１．５≦（Ｍｗ／Ｍｎ）≦２．７であり、分子量（Ｍｗ）が５００≦Ｍｗ≦１００００、好ましくは５００≦Ｍｗ≦８０００、特に好ましくは５００≦Ｍｗ≦７０００であることを特徴とする
【００１４】
分離カラムは、ＴＳＫ  ＧＮＨ  ＨＴであり、カラムサイズは直径７．５ｍｍ、長さ３００ｍｍであり、カラム温度は１４０℃とし、移動相にはｏ−ジクロルベンゼン（和光純薬）及び酸化防止剤としてＢＨＴ（武田薬品）０．０２５重量％を用い、１．０ｍｌ／分で移動させ、試料濃度は０．１重量％とし、試料注入量は５００マイクロリットルとし、検出器として示差屈折計を用いた。標準ポリスチレンは東ソー社製を用いた。
【００１５】
上記、低分子量エチレン系重合体は、チーグラー触媒やメタロセン触媒のような通常知られているオレフィン重合触媒で得られる同等の分子量とコモノマー組成の重合体に比べ、片末端のビニル基数が非常に多いのが特徴として挙げられる。
一般の化学反応においては、ビニル基の方がビニリデン基より優位な事が知られており、その点で、本発明の低分子量オレフィン重合体は容易に製造できる。
【００１６】
また、非晶でかつ末端ビニル基を変成した重合体は、通常知られている末端ビニリデン基から変成した重合体とくらべ、２つ以上の２級炭素原子との結合後に３級炭素と結合している構造を有する。
このような末端構造を有する変性体は、従来のビニリデン基変性品と比べて変性基周辺の空間が広くなり、他の基質との反応、相互作用が容易に起こることが期待できる。本発明の低分子量オレフィン重合体は、ビニル基末端変性物を多く含んでいることから、従来品より高い性能を示す。
【００１７】
【化１】
2004359862.tif 000003
【００１８】
上記の低分子量エチレン系重合体の末端変成した低分子量オレフィン重合体は、潤滑油組成物としては、粘度特性、特に低温流動性に優れるとともに剪断安定性、熱安定性、酸化安定性に優れる。
そのため、エンジン油、ギヤ油、グリース、金属加工油等の潤滑油として高い相溶化性を発揮し、潤滑油添加剤として用いられる。
また、ポリアセタール、ポリアミド、ポリエステルといった極性樹脂に対して高い相溶化性を示すため、これらの樹脂組成物として用いられる。
【００１９】
本発明で用いられる片末端に不飽和結合を有する低分子量エチレン系共重合体（Ａ）は、例えば、特開平２０００−１０５４０６号や、ＷＯ９９／１２９８１号で開示されるオレフィン重合触媒を用いてエチレンおよび炭素数３〜１０のα−オレフィンから選ばれるから選ばれる少なくても１種のオレフィンを共重合することによって得ることができる。
具体的には、
（Ｂ）一般式（Ｉ）で表わされる遷移金属化合物（Ｄ−１）または一般式（ＩＩ）で表わされる遷移金属化合物（Ｄ−２）と、
（Ｃ）（Ｃ−１）有機金属化合物、
（Ｃ−２）有機アルミニウムオキシ化合物、および
（Ｃ−３）遷移金属化合物（Ｂ）と反応してイオン対を形成する化合物から選ばれる少なくとも１種の化合物
からなるオレフィン重合触媒の存在下で前記オレフィンを重合することにより得られる。
【００２０】
以下、本発明のオレフィン重合用触媒を形成する各触媒成分について説明する。
（Ｄ−１）  遷移金属化合物
（Ｄ−１）  遷移金属化合物は下記一般式（Ｉ）で表わされる。
【００２１】
【化２】
2004359862.tif 000004
（式中、ＭはＺｒ、Ｈｆを示し、好ましくはＺｒを示す。
ｍは１〜２の整数を示し、好ましくは２である。
Ｒ１〜Ｒ５は、互いに同一でも異なっていてもよく、水素原子、ハロゲン原子、炭化水素基、ヘテロ環式化合物残基、酸素含有基、窒素含有基、ホウ素含有基、イオウ含有基、リン含有基、ケイ素含有基、ゲルマニウム含有基、またはスズ含有基を示し、これらのうちの２個以上が互いに連結して環を形成していてもよく、
Ｒ１は、好ましくは炭素数５〜３０の炭化水素基を示す。
Ｒ６は炭素数５〜３０の炭化水素基を示し、好ましくはｔ―ブチル基、アミル基、クミル基等の分岐状炭化水素基、シクロヘキシル基、１―メチルシクロヘキシル基、シクロオクチル基、アダマンチル基等の脂環式炭化水素基であり、特に好ましくはアダマンチル基を示す。
また、ｍが２の場合にはＲ１〜Ｒ６で示される基のうち２個の基が連結されていてもよく
４−ｍは、Ｍの価数を満たす数であり、
Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基、またはスズ含有基を示し、ｎが２以上の場合は、Ｘで示される複数の基は互いに同一でも異なっていてもよく、またＸで示される複数の基は互いに結合して環を形成してもよい。
【００２２】
以下に上記一般式（Ｉ）で表される遷移金属化合物の具体的な例を示す。
式中、ＭはＺｒ、Ｈｆを示し、ａｄはアダマンチル基を示す。
【００２３】
【化３】
2004359862.tif 000005
【００２４】
【化４】
2004359862.tif 000006
【００２５】
（Ｄ−２）  遷移金属化合物
（Ｄ−２）  遷移金属化合物は下記一般式（ＩＩ）で表わされる。
【００２６】
【化５】
2004359862.tif 000007
（式（ＩＩ）中、Ｍは周期表８〜１１族から選ばれる遷移金属原子を示し、Ｒ１〜Ｒ６は、互いに同一でも異なっていてもよく、水素原子、ハロゲン原子、炭化水素基、ヘテロ環式化合物残基、酸素含有基、窒素含有基、ホウ素含有基、イオウ含有基、リン含有基、ケイ素含有基、ゲルマニウム含有基またはスズ含有基を示し、これらのうちの２個以上が互いに連結して芳香族環、脂肪族環またはヘテロ原子を含む炭化水素環を形成していてもよく、これらの環はさらに置換基を有していてもよく、
ｎはＭの価数を満たす数であり、
Ｘは、水素原子、ハロゲン原子、炭化水素基、酸素含有基、イオウ含有基、窒素含有基、ホウ素含有基、アルミニウム含有基、リン含有基、ハロゲン含有基、ヘテロ環式化合物残基、ケイ素含有基、ゲルマニウム含有基またはスズ含有基を示し、ｎが２以上の場合には、Ｘで示される複数の基は互いに同一でも異なっていてもよく、またＸで示される複数の基は互いに結合して環を形成してもよい。）
以下に上記一般式（ＩＩ）で表される遷移金属化合物の具体的な例を示す。
【００２７】
【化６】
2004359862.tif 000008
【００２８】
【化７】
2004359862.tif 000009
【００２９】
（Ｃ−１）  有機金属化合物
有機アルミニウム化合物として、具体的にはトリエチルアルミニウム、トリｎ−ブチルアルミニウム、トリプロピルアルミニウム、トリペンチルアルミニウム、トリヘキシルアルミニウム、トリオクチルアルミニウム、トリデシルアルミニウムなどのトリｎ−アルキルアルミニウム；トリイソプロピルアルミニウム、トリイソブチルアルミニウム、トリｓｅｃ−ブチルアルミニウム、トリ  ｔｅｒｔ−ブチルアルミニウム、トリ２−メチルブチルアルミニウム、トリ３−メチルブチルアルミニウム、トリ２−メチルペンチルアルミニウム、トリ３−メチルペンチルアルミニウム、トリ４−メチルペンチルアルミニウム、トリ２−メチルヘキシルアルミニウム、トリ３−メチルヘキシルアルミニウム、トリ２−エチルヘキシルアルミニウムなどのトリ分岐鎖アルキルアルミニウム；トリシクロヘキシルアルミニウム、トリシクロオクチルアルミニウムなどのトリシクロアルキルアルミニウム；トリフェニルアルミニウム、トリトリルアルミニウムなどのトリアリールアルミニウム；ジイソブチルアルミニウムハイドライドなどのジアルキルアルミニウムハイドライドが用いられる。
【００３０】
（Ｃ−２）有機アルミニウムオキシ化合物
本発明で用いられる（Ｃ−２）  有機アルミニウムオキシ化合物は、従来公知のアルミノキサンであってもよく、また特開平２−７８６８７号公報に例示されているようなベンゼン不溶性の有機アルミニウムオキシ化合物であってもよい。
【００３１】
（Ｃ−３）  遷移金属化合物（Ｂ）と反応してイオン対を形成する化合物
本発明の低分子量エチレン系共重合体の製造で用いられる遷移金属化合物（Ｄ）と反応してイオン対を形成する化合物  （以下、「イオン化イオン性化合物」という。）としては、特開平１−５０１９５０号公報、特開平１−５０２０３６号公報、特開平３−１７９００５号公報、特開平３−１７９００６号公報、特開平３−２０７７０３号公報、特開平３−２０７７０４号公報、ＵＳＰ−５３２１１０６号などに記載されたルイス酸、イオン性化合物、ボラン化合物およびカルボラン化合物などを挙げることができる。さらに、ヘテロポリ化合物およびイソポリ化合物も挙げることができる。
【００３２】
本発明における低分子量エチレン系重合体の製造は、溶解重合、懸濁重合などの液相重合法または気相重合法のいずれにおいても実施できる。液相重合法において用いられる不活性炭化水素媒体として具体的には、プロパン、ブタン、ペンタン、ヘキサン、ヘプタン、オクタン、デカン、ドデカン、灯油などの脂肪族炭化水素；シクロペンタン、シクロヘキサン、メチルシクロペンタンなどの脂環族炭化水素；ベンゼン、トルエン、キシレンなどの芳香族炭化水素；エチレンクロリド、クロルベンゼン、ジクロロメタンなどのハロゲン化炭化水素またはこれらの混合物などを挙げることができ、オレフィン自身を溶媒として用いることもできる。
また、重合温度は、通常−５０〜＋２００℃、好ましくは０〜１７０℃の範囲である。重合圧力は、通常常圧〜１００ｋｇ／ｃｍ２  、好ましくは常圧〜５０ｋｇ／ｃｍ２の条件下であり、重合反応は、回分式、半連続式、連続式のいずれの方法においても行うことができる。さらに重合を反応条件の異なる２段以上に分けて行うことも可能である。
【００３３】
【実施例】
以下、実施例に基づいて本発明を更に具体的に説明するが、本発明はこれら実施例に限定されるものではない
【００３４】
〔合成例１〕  ―  低分子量エチレン系重合体Ｐ１の合成  ―
充分に窒素置換した内容積５００ｍｌのガラス製オートクレーブに、トルエン２５０ｍｌを装入し、エチレン５０ｌ／ｈｒ、プロピレン１５０ｌ／ｈｒの混合ガスで液相、及び気相を飽和させた。その後、メチルアルミノキサンをアルミニウム原子換算で１．２５ｍｍｏｌ、化合物（１）を０．００５ｍｍｏｌを加え、重合を開始した。５０℃にて１０分間重合を行った後、少量のイソブタノールを添加することにより重合を停止した。
得られたポリマ−溶液に、少量の塩酸を含む５００ｍｌの水を加えて、１３０℃にて１０時間減圧乾燥した。得られたエチレン／プロピレン共重合体（Ｐ１）は、７．３５ｇであり、Ｍｗ＝２０００、ＩＲで測定したプロピレン含量は２３．１ｍｏｌ％、末端はビニル／ビニリデン／ビニレン＝８．６４／４．９０／０．４７個／１０００炭素であった。
【００３５】
【化８】
2004359862.tif 000010
【００３６】
〔合成例２〕  ―  低分子量エチレン系重合体Ｐ２の合成  ―
充分に窒素置換した内容積５００ｍｌのガラス製オートクレーブに、トルエン２５０ｍｌを装入し、エチレン５０ｌ／ｈｒ、プロピレン１５０ｌ／ｈｒの混合ガスで液相、及び気相を飽和させた。その後、メチルアルミノキサンをアルミニウム原子換算で１．２５ｍｍｏｌ、化合物（２）を０．００５ｍｍｏｌを加え、重合を開始した。５０℃にて１０分間重合を行った後、少量のイソブタノールを添加することにより重合を停止した。
得られたポリマ−溶液に、少量の塩酸を含む５００ｍｌの水を加えて、１３０℃にて１０時間減圧乾燥した。得られたエチレン／プロピレン共重合体（Ｐ２）は、５．３７ｇであり、Ｍｗ＝  ３０００  、ＩＲで測定したプロピレン含量は２３ｍｏｌ％、末端はビニル／ビニリデン／ビニレン＝５．５０／０．３２／０．２８個／１０００炭素であった。
【００３７】
【化９】
2004359862.tif 000011
【００３８】
〔実施例１〕
３００ｍｌのガラス製フラスコに、合成例２で得られた重合体（Ｐ２）２ｇと、トルエン１００ｍｌを加え、窒素雰囲気下で１１０℃に昇温した。続いてｍ−クロロ過安息香酸０．１７ｇを加え３時間攪拌した。反応後、生成物をメタノール８００ｍｌに加えて生成物を析出させた。メタノールで洗浄後、８０℃で１０時間減圧乾燥した。末端エポキシ化重合体を得た。
【００３９】
〔実施例２〕
３００ｍｌのガラス製フラスコに、合成例１で得られた重合体（Ｐ１）３ｇと、無水マレイン酸２ｇを加え、窒素雰囲気下で２００℃で６時間反応を行った。過剰の未反応無水マレイン酸を減圧（１０ｍｍＨｇ）下、１時間で取り除き、末端無水マレイン化重合体を得た。
【００４０】
【実施例３】
３００ｍｌのガラス製フラスコに、合成例１で得られた重合体（Ｐ１）３ｇと、キシレン１００ｍｌ、硫酸０．９ｇ、無水酢酸２．２８ｇを加え１００℃で３時間反応を行った。反応後、生成物をメタノール８００ｍｌに加えて生成物を析出させた。メタノールで洗浄後、８０℃で１０時間減圧乾燥し、末端スルホン酸化重合体を得た。
【００４１】
【発明の効果】
本発明にかかる低分子量オレフィン重合体は、潤滑油組成物として、粘度特性、特に低温流動性に優れるとともに剪断安定性、熱安定性、酸化安定性に優れる。
また、エンジン油、ギヤ油、グリース、金属加工油等の潤滑油やポリアセタール、ポリアミド、ポリエステルといった極性樹脂に対する相溶化剤として高い性能を発揮する。